СПОСОБ ПОЛУЧЕНИЯ ПОЛИМЕРНЫХ НАНОЧАСТИЦ НИЗКОСИАЛИРОВАННОГО ЭРИТРОПОЭТИНА С ВЫСОКОЙ СТЕПЕНЬЮ СОРБЦИИ ДЛЯ ЛЕЧЕНИЯ НЕВРОЛОГИЧЕСКИХ ЗАБОЛЕВАНИЙ

1. Способ получения наночастиц низкосиалированного эритропоэтина с высокой степенью сорбции для лечения неврологических заболеваний, согласно которому
растворяют сополимер PDLGA-93, представляющего собой сополимер D,L-лактида и гликолида, при соотношении D,L-лактида и гликолида 75/25 и средневесовой молекулярной массой 70-80 кДа, в ацетоне при температуре 20-25°С для получения 1-2% раствора сополимера;
растворяют поливиниловый спирт молекулярной массой 30-70 кДа в бидистиллированной деионизированной воде при температуре 50-60°С для получения 1-2% раствора стабилизатора;
затем для получения наночастиц сополимера смешивают полученные выше раствор сополимера и раствор стабилизатора при постоянном перемешивании;
смешивают полученные наночастицы с концентрацией в водной суспензии 0,05-0,10 г/мл с водным раствором низкосиалированного эритропоэтина с концентрацией 0,5-1,0 мг/мл в массовом соотношении 100 к 1;
далее для получения наночастиц низкосиалированного эритропоэтина добавляют натрий-ацетатный буфер для достижения диапазона рН 3,6-4,0 и инкубируют в течение 14 часов при температуре 20-25°С.
2. Способ получения наночастиц по п. 1, отличающий тем, что для получения 1% раствора сополимера PDLGA-93 в ацетоне берут 100 мг сополимера и 10 мл ацетона.
3. Способ получения наночастиц по п. 1, отличающий тем, что для получения 1% раствора сополимера PDLGA-93 в ацетоне берут 5 мг сополимера и 0,5 мл ацетона.
4. Способ получения наночастиц по п. 1, отличающий тем, что для получения 1% раствора стабилизатора берут 100 мг поливинилового спирта и 10 мл деионизированной воды.
5. Способ получения наночастиц по п. 1, отличающий тем, что для получения 1% раствора стабилизатора берут 5 мг поливинилового спирта и 0,5 мл деионизированной воды.
6. Способ получения наночастиц по п. 1, отличающий тем, что полученные наночастицы с концентрацией 0,067 г/мл и массой 10 мг смешивают с водным раствором низкосиалированного эритропоэтина с концентрацией 0,67 мг/мл и массой 0,1 мг в одинаковых объемах, равных 0,15 мл.
7. Способ получения наночастиц по п. 1, отличающий тем, что натрий-ацетатный буфер добавляют в объеме 0,3 мл для достижения значения рН 3,8-4,0.
8. Способ получения наночастиц по п. 1, отличающий тем, что инкубирование с натрий-ацетатным буфером осуществляют при температуре 22-25°С°.